상기 실시 예 1 과 동일 하 게 실시 하 되 , 상기 1 차 성형 가교 열처리 된 밀봉 튜브 를 내경 15 . 9 mm 의 튜브 로 확 관하 기 위하 여 연속 팽창 확 관 성 형틀 내부 로 강제력 으로 넣 어 내부 직경 15 . 9 mm 의 확 관형 상 튜브 를 형성 하 였 다 . 상기 실시 예 4 로 얻 어 진 확 관 튜브 를 열 풍건 으로 조사 ( 照射 ) 한 후 에 튜브 의 내경 크기 가 9 . 1 mm 로 수축 되 었 고 , 이러 한 내경 크기 변화 를 비교 한 사진 을 도 5 에 나타냈 다 .